(57)【要約】  本発明は、機能性ラミネート光学素子に関し、これは、光学ベース素子と、単層又は多層構造からなる機能性フィルム構造と、光学ベース素子の１つの面と機能性フィルム構造との間に、前記機能性フィルム構造を光学ベース素子の表面上に永久的に保持するように配置された光学品質の感圧接着剤の層と、を含む。前記機能性ラミネート光学素子は、ホイールエッジングを含む光学物品の典型的な加工後もその完全性を保持する。より詳しくは、本発明は、機能性ラミネート光学素子のホイールエッジング耐性を改善するための特定の接着剤システムの使用に関する。機能性ラミネート光学素子は眼用レンズであってもよい。【特許請求の範囲】
【請求項１】
−  光学ベース素子と、
−  単層又は多層構造からなる機能性フィルム構造と、
−  前記光学ベース素子の１つの表面と前記機能性フィルム構造との間に、前記機能性フィルム構造を前記光学ベース素子の表面上に永久的に保持するように配置された、光学品質の感圧接着剤の層と、
を含み、
前記感圧接着剤層は、８５℃における貯蔵弾性率Ｇ’が１．６  １０５Ｐａ未満、好ましくは１．５  １０５Ｐａ以下であり、乾式剥離強度及び湿式剥離強度がいずれも２０Ｎ／２５ｍｍを超え、好ましくはいずれも両端値を含む２１〜４０Ｎ／２５ｍｍの範囲内である、機能化ラミネート光学素子。
【請求項２】
前記感圧接着剤層は、乾式剥離強度と湿式剥離強度との間の低下が、１０％を含む１０％以下である、請求項１に記載の機能化ラミネート光学素子。
【請求項３】
前記感圧接着剤層の厚さは、両端値を含む１０μｍ〜１５０μｍ、好ましくは両端値を含む２０〜７５μｍの範囲である、請求項１又は２に記載の機能化ラミネート光学素子。
【請求項４】
前記感圧接着剤層は粘着付与剤を含む、請求項１〜３のいずれか１項に記載の機能化ラミネート光学素子。
【請求項５】
前記感圧接着剤層は、
−  アクリルポリマー（Ａ）と、
−  三環又はそれ以上の脂環式構造を有する（メタ）アクリルモノマーをモノマーユニットとして含み、重量平均分子量が１０００以上かつ３００００未満の、タッキファイヤーとして作用する（メタ）アクリルポリマー（Ｂ）であって、好ましくは前記アクリルポリマー（Ａ）１００重量部に対して１〜２０重量部の範囲内の量で使用される（メタ）アクリルポリマー（Ｂ）と、
−  シランカップリング剤として作用する、γ−グリシドキシプロピルトリメトキシシラン、γ−グリシドキシプロピルトリエトキシシラン、γ−アミノプロピルトリメトキシシラン、又はＮ−フェニル−アミノプロピルトリメトキシシラン等のアルコキシシリル基含有モノマー（Ｃ）であって、好ましくは前記アクリルポリマー（Ａ）１００重量部に対して０．１〜１重量部の範囲内の量で使用されるアルコキシシリル基含有モノマー（Ｃ）と、
を含むポリアクリレート系組成物から形成されている、請求項４に記載の機能化ラミネート光学素子。
【請求項６】
前記光学ベース素子は、光学レンズ、窓、バイザ、ミラー、及びディスプレイからなる群より選択され、好ましくは光学レンズ、より好ましくは眼用レンズである、請求項１〜５のいずれか１項に記載の機能化ラミネート光学素子。
【請求項７】
前記光学ベース素子は、フィニッシュトレンズ、セミフィニッシュトレンズ、累進屈折力レンズ、アフォーカルレンズ、ピアノレンズ、単焦点レンズ、及び多焦点レンズの群より選択される、請求項１〜６のいずれか１項に記載の機能化ラミネート光学素子。
【請求項８】
前記光学ベース素子は、（チオ）ウレタン系プレポリマー又はエピスルフィドモノマーから形成される光学ベース素子である、請求項１〜７のいずれか１項に記載の機能化ラミネート光学素子。
【請求項９】
前記機能性フィルム構造は、着色フィルム、偏光フィルム、フォトクロミックフィルム、ハードコートフィルム、トップコートフィルム、防曇フィルム、防汚フィルム、反射防止フィルム、及び静電防止フィルムからなる群より選択される１つ又は複数の機能性フィルムを含む、請求項１〜８のいずれか１項に記載の機能化ラミネート光学素子。
【請求項１０】
前記機能性フィルム構造は少なくとも１つの支持フィルムを含む、請求項１〜９のいずれか１項に記載の機能化ラミネート光学素子。
【請求項１１】
前記支持フィルムは、セルローストリアセテート（ＴＡＣ）、セルロースアセテートブチレート（ＣＡＢ）、ポリカーボネート（ＰＣ）、ポリ（エチレンテレフタレート）（ＰＥＴ）、ポリ（メチルメタクリレート）（ＰＭＭＡ）、ウレタンポリマー（ＴＰＵ）、シクロオレフィンコポリマー（ＣＯＣ）、ポリエステルコポブロックアミド、及びポリイミドからなるフィルムの群より選択される、請求項１０に記載の機能化ラミネート光学素子。
【請求項１２】
前記支持フィルムは、少なくとも厚さ４０μｍ、好ましくは両端値を含む厚さ４０μｍ〜３００μｍの範囲内、好ましくは厚さ８０〜１９０μｍの、セルローストリアセテート（ＴＡＣ）からなるフィルムである、請求項１１に記載の機能化ラミネート光学素子。
【請求項１３】
エッジング最適化された機能化ラミネート光学ベース素子を形成する以下のステップ：
ｉ．  光学ベース素子を提供するステップ；
ｉｉ．  光学品質の感圧接着剤の層を提供するステップ；
ｉｉｉ．  機能性フィルム構造を提供するステップ；及び、
ｉｖ．  前記機能性フィルム構造を前記光学ベース素子にラミネートするステップであって、前記光学品質の感圧接着剤層は前記機能性フィルム構造と前記光学ベースレンズとの間に前記機能性フィルム構造を前記光学ベースレンズの表面上に永久的に保持するように配置されるステップ；
を含む機能化ラミネート光学素子の製造方法であって、
前記光学品質の感圧接着剤層は、８５℃における貯蔵弾性率Ｇ’が１．６  １０５Ｐａ未満であり、乾式剥離強度及び湿式剥離強度がいずれも２０Ｎ／２５ｍｍを超え、好ましくはいずれも両端値を含む２１〜４０Ｎ／２５ｍｍの範囲内である、機能化ラミネート光学素子の製造方法。
【請求項１４】
前記方法は、
−  前記光学ベース素子を表面処理するステップと、
−  前記表面処理された光学素子をコーティングするステップと、
−  前記コーティングされた光学素子をエッジングするステップと、
をさらに含む、請求項１３に記載の機能化ラミネート光学素子の製造方法。
【請求項１５】
ラミネート光学素子のエッジング性能、より詳しくは湿式エッジング性能を改善する方法であって、
８５℃における貯蔵弾性率Ｇ’が１．６  １０５Ｐａ未満であり、乾式剥離強度及び湿式剥離強度がいずれも２０Ｎ／２５ｍｍを超え、好ましくはいずれも両端値を含む２１〜４０Ｎ／２５ｍｍの範囲である光学品質の感圧接着剤層によって機能性フィルム構造を光学ベース素子にラミネートするステップを含み、前記感圧接着剤層は、前記光学ベース素子の１つの表面と前記機能性フィルム構造との間に、前記機能性フィルム構造を前記光学ベース素子の前記表面上に永久的に保持するように配置される、方法。
【発明の詳細な説明】
【技術分野】
【０００１】
本発明は、ホイールエッジング（wheel edging）を含む光学成型品の典型的な加工の後もその完全性を保持する機能化ラミネート光学素子（optical element）に関する。より詳しくは、本発明は機能化ラミネート光学素子のホイールエッジング耐性を改善する特定の接着システムの使用に関する。機能化ラミネート光学素子は、眼用レンズであってもよい。
【背景技術】
【０００２】
光学ベース素子の表面上に機能性フィルムをラミネートする（すなわち、糊付けにより組み立てる）ことによって該光学ベース素子の光学、透過、又は機械特性を改変することが知られている。しかし、機能性フィルムと光学素子との間の接着は、この業界で長年にわたって残されている課題である。
【０００３】
機能性フィルムと光学素子との間で使用される接着剤システムは、使いやすく、良好な光学品質を有する必要があるだけでなく、前記光学素子を製造する一連のステージの間、強固で耐久性のある接着を提供する必要もある。
【０００４】
ラミネートプロセス後の機能化ラミネート光学素子には、実際に通常、少なくともコーティングと、その外形がそれを受けるフレームの形状にフィットするようにするトリミングとが行われる。より詳しくは、眼用レンズの製造プロセス中、レンズが特定の強さとなるまで表面研削及び研磨も行われるのが一般的である。コーティングステップは、表面の前処理（特に、水の存在下での前処理）を含んでいてもよい。外周の機械的加工、すなわちエッジングにおいても、少なくとも１つの研削ステップを含む標準的な方法を実施してよく、上記研削の際にレンズは、大概は水の存在下で、機械的応力を受ける。このような条件は、機能性フィルムと光学ベース素子との間の剥離につながることが非常に多い。
【０００５】
有機光学素子の製作に使用される特定の材料又はフィルムの製作に使用される特定の材料に関しては、この接着がより問題となりやすい。
【発明の概要】
【発明が解決しようとする課題】
【０００６】
したがって、本発明の目的は、機能性フィルムと光学ベース素子との間の強力な接着を示し、ラミネーションプロセス後の上記素子に対して行われる可能性のある別の処理に耐えられる機能化ラミネート光学素子、特に機能化ラミネート眼用レンズを提供することである。より詳しくは、本発明の目的は、改善されたホイールエッジング耐性を示す機能化ラミネート光学素子を提供することである。
【課題を解決するための手段】
【０００７】
本発明は、非常に特定の種類の感圧接着剤の使用により、機能性ラミネート光学素子の剥離の問題を効率的に防止できるという発見に基づく。実際に出願人は、貯蔵弾性率がかなり低く、光学ベース素子に対する接着強度が特定の閾値を示す感圧接着剤を用いることにより、剥離（特にエッジング中の剥離）が防止されたことを観察した。
【０００８】
したがって、本発明の主題は、
−  光学ベース素子と、
−  単層又は多層構造からなる機能性フィルム構造と、
−  上記光学ベース素子の１つの表面と上記機能性フィルム構造との間に、前記機能性フィルム構造を上記光学ベース素子の表面上に永久的に保持するように配置された、光学品質の感圧接着剤の層と、
を含み、
前記感圧接着剤層は、８５℃における貯蔵弾性率Ｇ’が１．６  １０５Ｐａ未満であり、乾式剥離強度及び湿式剥離強度がいずれも２０Ｎ／２５ｍｍを超え、好ましくはいずれも２１〜４０Ｎ／２５ｍｍ（両端値を含む）の範囲内である、機能化ラミネート光学素子である。
【発明を実施するための形態】
【０００９】
「エッジング」という表現は、光学素子の外周を、水を使用せず、又は使用して（ウェットエッジング）、光学業界で典型的な切断工具、研削工具、フライス工具、又は旋削工具を使って機械的に成形することを意味する。特に、エッジング工具は、フライスカッタ、フライスドリル、又はエッジングホイール（ホイールエッジング）等のフライス工具とすることができる。
【００１０】
本発明の解釈において、「光学ベース素子」という表現は、可視光スペクトル内の透過率（Ｔｖ）が９９％〜８％の間の無色又は着色透明素子を意味する。
【００１１】
本発明の解釈において、光学素子は、この素子を通して観察される像が顕著にコントラストを損なわずに認識されたときに、透明であると評価される。別の言い方をすれば、像とその観察者との間に透明な光学素子を介在させても、該像の質が顕著に低下することがない。眼科分野では、この定義は、少なくとも一度は光学素子のヘイズが１以下、好ましくは０．４以下であれば満たされると考えられている。この透明という用語の定義は、本発明の意味において、明細書中でそのようにみなされるすべての物体に適用可能である。
【００１２】
光学物品は、本明細書において、眼用レンズ、眼用バイザ、視覚光学システムのうちの１つと定義される。眼用素子の非限定的な例には、区分されていても区分されていなくてもよい、単焦点又は多焦点レンズを含む矯正用及び非矯正用レンズのほか、視覚を矯正、保護、又は改善するために使用される、例えば眼鏡、グラス、ゴーグル、及びヘルメットに見られるような拡大レンズ及び保護レンズ又はバイザを含むがこれらに限定されないその他の素子が含まれる。
【００１３】
光学ベース素子は、光学レンズ、窓、バイザからなる群より選択される標準的な構成要素であってよく、好ましくは光学レンズ、より好ましくは眼用レンズである。
【００１４】
光学ベース素子は、フィニッシュトレンズ、セミフィニッシュトレンズ、累進屈折力レンズ、アフォーカルレンズ、プラノレンズ、単焦点レンズ、及び多焦点レンズからなる群より選択されてもよい。
【００１５】
セミフィニッシュトレンズ（ＳＦ）とは、１つの光学面と、装用者の処方に合わせて研削する必要のある他の面とを有するレンズを意味する。
【００１６】
光学ベース素子は、光学分野において以前より使用されるいずれの材料からでも作製できる。特に、光学ベース素子は、熱可塑性又は熱硬化性であり得るプラスチックから製作される。プラスチックの例には、ポリカーボネート；ポリアミド；ポリイミド；ポリスルホン；ポリエチレンテレフタレートとポリカーボネートのコポリマー；ポリノルボルネン等のポリオレフィン：ジエチレングリコールビス（アリルカーボネート）のポリマー及びコポリマー；ビスフェノールＡから誘導されるもの等の（メタ）アクリル系ポリマー；チオ（メタ）アクリル系ポリマー及びコポリマー；ウレタン及びチオウレタンポリマー及びコポリマー、エポキシポリマー及びコポリマー；エピスルフィドポリマー及びコポリマーが含まれる。好ましい一実施形態において、光学ベース素子は、ポリカーボネート又は光屈折率１．６０〜１．６７の高屈折率ポリ（チオ）ウレタン又は光屈折率１．６０〜１．６７の高屈折率エピスルフィドから作製される。より好ましくは、光学ベース素子は、（チオ）ウレタンベースのプレポリマー又はエピスルフィドモノマーから作製される。
【００１７】
本発明に有用な機能性フィルム構造は、少なくとも１つの機能性フィルムを含む。換言すれば、上記機能性フィルム構造は、１つ又はより多くの機能性フィルムを含み、該機能性フィルム構造は異なる機能を含んでいてもよい。
【００１８】
様々な種類の機能性フィルムが利用され得る。機能性フィルムの例には、着色フィルム、偏光フィルム、フォトクロミックフィルム、ハードコートフィルム、トップコートフィルム、防曇フィルム、防汚フィルム、反射防止フィルム、又は静電防止フィルムが含まれる。機能性フィルムは、単層又は多層構造であってよい。換言すれば、それは単独の機能性フィルム、又は、相互に接着された少なくとも１つの支持フィルムと、同一若しくは異なる特性を有する１つ又はより多くの各機能性層（コーティング又はフィルム）とを含む重層化構造を指す。
【００１９】
それゆえ、１つの実施形態によれば、機能性フィルムは支持フィルムを含んでいてもよく、前記支持フィルムは接着剤層によって光学ベース素子に接着又は固定できるようになっている。
【００２０】
支持フィルムの材料は、セルローストリアセテート（ＴＡＣ）、セルロースアセテートブチレート（ＣＡＢ）、ポリカーボネート（ＰＣ）、ポリ（エチレンテレフタレート）（ＰＥＴ）、ポリ（メチルメタクリレート）（ＰＭＭＡ）、ウレタンポリマー（ＴＰＵ）、シクロオレフィンコポリマー（ＣＯＣ）、Ｐｅｂａｘのようなポリエステルコポブロックアミド、及びポリイミドから形成されたフィルムの群から選択されてよい。
【００２１】
好ましくは、支持フィルムはセルローストリアセテート（ＴＡＣ）から形成され、少なくとも厚さ４０ミクロン、好ましくは厚さ４０μｍ〜３００μｍ（両端値を含む）であり、好ましくは厚さ８０〜１９０μｍである。
【００２２】
本発明の１つの興味深い応用は、最終光学素子、より詳しくは反射防止機能を備えた眼用レンズを提供することである。
【００２３】
反射防止機能を備えた機能性フィルム構造は、セルローストリアセテートの支持フィルムと、一連の酸化物コーティングから形成され一般にハードコート層によって上記支持フィルムから分離された反射防止干渉スタックとを含む機能性フィルムを、含んでいてよく、好ましくはそれから構成される。又は、前記機能性フィルムは、表面に反射防止干渉微細構造を形成する微細構造を有するセルローストリアセテートの支持フィルムを含んでいてもよい。又は、前記機能性フィルムは、屈折率の異なる一連の熱可塑性フィルムからなる多層光学フィルムが付着されたセルローストリアセテートの支持フィルムを含んでいてもよい。
【００２４】
本発明の他の興味深い応用は、最終光学素子、より詳しくは偏光機能を持つ眼用レンズを提供することである。
【００２５】
その場合、偏光機能を有する機能性フィルム構造は、典型的には、偏光フィルムとしてポリエチレンテレフタレートフィルム（ＰＥＴ）又はポリビニルアセテートフィルム（ＰＶＡ）を含む機能性フィルムからなり、上記偏光フィルムは２つの保護フィルムによって取り囲まれても、２つの保護フィルム間に挟まれてもよく、それらの保護フィルムの１つは支持フィルムである。
【００２６】
それゆえ、本発明の１つの実施形態によれば、機能性フィルム構造は偏光層と２つの保護フィルムとを含み、上記偏光層は上記保護フィルムの間に挟まれている。
【００２７】
機能性フィルム構造が２つの保護フィルムを含む場合、それらの保護フィルムの材料は同一でも異なっていてもよく、セルローストリアセテート（ＴＡＣ）、セルロースアセテートブチレート（ＣＡＢ）、ポリカーボネート（ＰＣ）、ポリ（エチレンテレフタレート）（ＰＥＴ）、ポリ（メチルメタクリレート）（ＰＭＭＡ）、ウレタンポリマー（ＴＰＵ）、シクロオレフィンコポリマー（ＣＯＣ）、Ｐｅｂａｘのようなポリエステルコポブロックアミド、及びポリイミドから形成されたフィルムの群から選択され、好ましくは同一であってセルローストリアセテート（ＴＡＣ）から形成される。
【００２８】
この実施形態によれば、機能性フィルム構造の支持フィルムである保護フィルム、すなわち、感圧接着剤層の反対側に配置され、光学ベース素子から最も近いフィルムは、セルローストリアセテート（ＴＡＣ）からなり、少なくとも４０μｍの厚さ、好ましくは４０μｍ〜３００μｍ（両端値を含む）の範囲の厚さ、及び好ましくは８０〜１９０μｍの厚さを有する。
【００２９】
本発明にとり有用な偏光機能を有するこのような機能性フィルム構造は、典型的には、特許出願ＰＣＴ／ＵＳ０９／６２９２３又はＰＣＴ／ＥＰ２０１５／０５０２５３に記載されているようなものである。
【００３０】
「感圧接着剤」とは、それを挟む表面に接着させるために非常に軽い圧力しか必要としないような、粘弾性を有する乾式接触型の接着剤を意味する。
【００３１】
「感圧接着剤の層」とは、感圧接着剤からなる層、又は感圧接着剤からなる層を意味する。
【００３２】
感圧接着剤は、水、溶剤、又は熱による活性化を必要とすることなく、表面に対する強固な接着保持性を発揮するという能力によって特徴付けられる。
【００３３】
感圧接着剤は、剥離可能なライナー（すなわち、剥離ライナー）上の又は２枚の剥離ライナー間に挟まれた、感圧接着剤組成物から形成された連続層（すなわち、感圧接着剤層）の形態で入手し得る。（感圧接着シート、感圧接着テープ、又は接着剤転写テープと呼ばれる）
【００３４】
本発明に有用な感圧層を構成する感圧接着剤の８５℃での貯蔵弾性率Ｇ’は、１．６  １０５Ｐａ未満であるべきであり、好ましくは１．５以下、より好ましくは１．０〜１．５  １０５Ｐａである。
【００３５】
摂氏８５度は、一般的なエッジングステップ中に光学素子に加えられうる最高温度に対応する。特に、これは、エッジングステップ中に、攻撃的な条件を使用するときにエッジングホイールとレンズ材料との摩擦により生成する温度の理論上の最高値に対応する。
【００３６】
本発明の貯蔵弾性率Ｇ’は、直径７．９ｍｍ、厚さ約２ｍｍのディスク形状にカットされたテストサンプルについて、レオメータ、典型的にはＴＡ  ｉｎｓｔｒｕｍｅｎｔｓが販売するＡＲＥＳ  Ｒｈｅｏｍｅｔｅｒで測定される。
【００３７】
上記テストサンプルは、厚さ約２ｍｍのテストサンプルを形成するために複数の感圧接着剤層を合わせてスタック状にすることにより準備できる。
【００３８】
次いで、上記テストサンプルを直径７．９ｍｍのディスク状に切断して平行な板の間に設置し、周波数１Ｈｚでせん断ひずみをかけながら、昇温速度５℃／ｍｉｎで例えば−４０℃〜１００℃の温度範囲にわたって粘弾性をせん断モードで測定する。
【００３９】
本発明に有用な感圧接着剤層はまた、２０Ｎ／２５ｍｍを超える乾式剥離強度及び２０Ｎ／２５ｍｍを超える湿式剥離強度を示すべきである。
【００４０】
好ましくは、本発明に有用な感圧接着剤層は、乾式剥離強度及び湿式剥離強度がいずれも２１〜４０Ｎ／２５ｍｍ（両端値を含む）の範囲であり、より好ましくは２２〜３７Ｎ／２５ｍｍ（両端値を含む）の範囲である。
【００４１】
「剥離強度」とは、接着線に沿って測定される、結合された２枚のテスト片を特定のテスト条件下で徐々に分離するために必要な力の、テスト片の単位幅あたりの平均を意味する。
【００４２】
より詳しくは、本発明において、それは、機能性フィルム構造又は光学ベース素子のいずれかから感圧接着剤層を取り除くために必要な力を意味する。
【００４３】
剥離強度の値は、感圧接着剤層がそれと異なる基板にどれだけ強力に結合又は接着されたかを示す。
【００４４】
乾式剥離強度及び湿式剥離強度はどちらも、ＡＳＴＭ  Ｄ  ３３３０／Ｄ  ３３３０  Ｍ標準試験方法にしたがい、機能性フィルム構造＋感圧接着剤層を９０°の剥離方向に２．５４ｃｍ／ｍｉｎの速度で剥離することにより測定される。
【００４５】
このような試験に使用される器具は、典型的には、Ｉｎｓｔｒｏｎ（登録商標）が販売する引張り試験機である。
【００４６】
より具体的には、剥離試験では、２５×７０ｍｍの大きさの感圧接着剤層のストリップを、機能性フィルム構造のストリップの上にラミネートする。これにより得られたストリップ（すなわち、機能性フィルム構造＋感圧接着剤層）を、あらかじめ光学素子がその上に取り付けられている支持体に結合させる。このラミネートされた光学素子（すなわち、テスト対象サンプル）を、剥離の前に、２３℃±３℃、５０％ＲＨ±１０％で少なくとも２４時間コンディショニングする。
【００４７】
次いで、機能性フィルム構造＋感圧接着剤材料を９０°の角度に２．５４ｃｍ／ｍｉｎの速度で剥離する。
【００４８】
上記試験の途中で、少なくとも３０ｍｍの乾式剥離の後に、湿潤剤を含有していてもよい水を界面又はクラックの開口部に数滴加え、湿式剥離力を測定する。
【００４９】
ソフトウェアにより、変位に対応する剥離力を継続的に測定する。この剥離力を、乾式剥離では１０ｍｍ、湿式剥離では１５ｍｍの長さにわたって平均する。乾式及び湿式条件下の力は、いずれもＮ／２５ｍｍで表される。
【００５０】
本発明の好ましい実施形態において、感圧接着剤層は、乾式剥離強度と湿式剥離強度との間の低下が１０％以下（１０％を含む）である。
【００５１】
本発明に有用な感圧接着剤層は、好ましくは厚さが１０μｍ〜１５０μｍ（両端値を含む）、好ましくは２０〜７５μｍ（両端値を含む）の範囲である。
【００５２】
本発明に有用な光学品質の典型的な感圧接着剤は、タッキファイヤーを含む。
【００５３】
本発明に有用な光学品質の典型的な感圧接着剤は、有利には、シランカップリング剤をさらに含む。それゆえ、本発明に有用な光学品質の感圧接着剤は、好ましくは、シランカップリング剤とタッキファイヤー又は粘着付与剤を含む組成物から製作される。
【００５４】
本発明に有用な光学品質の典型的な感圧接着剤は、アクリル系感圧接着剤である。より正確には、本発明の感圧接着剤層は、好ましくはポリ（メタ）アクリレート系組成物から形成される。
【００５５】
本発明に有用な光学品質の感圧接着剤層は、有利には、アクリルポリマー（Ａ）を含み、シランカップリング剤を含む、ポリ（メタ）アクリレート系組成物から形成される。
【００５６】
シランカップリング剤とタッキファイヤーの両方が感圧接着剤の組成物中に存在することにより、さらに良好なホイールエッジング耐性を備えた機能化ラミネート光学素子を得ることができる。
【００５７】
本発明に使用され得る好ましい感圧接着剤は、アクリルポリマー（Ａ）；三環又はそれ以上の脂環式構造を有するモノマーユニットを含み、重量平均分子量が１０００以上かつ３００００未満の、タッキファイヤーとして作用する（メタ）アクリルポリマー（Ｂ）；及び、シランカップリング成分として作用する、アルコキシシリル基含有モノマー（Ｃ）；を含む、ポリ（メタ）アクリレート系組成物から形成される。
【００５８】
この好ましい実施形態において、（メタ）アクリルポリマー（Ｂ）の含有量は、アクリルポリマー（Ａ）１００重量部に対して、好ましくは１〜２０重量部の範囲内、好ましくは２〜１５重量部の範囲内、より好ましくは３〜１０重量部の範囲内であり、アルコキシシリル基含有モノマー（Ｃ）の含有量は、アクリルポリマー（Ａ）１００重量部に対して、好ましくは０．１〜１重量部の範囲内である。
【００５９】
アクリルポリマー（Ａ）は、例えば、モノマーユニットとして、直鎖又は分岐鎖Ｃ１〜２０アルキル基を有する（メタ）アクリル酸アルキルエステルを約５０重量％以上含む。
【００６０】
Ｃ１〜２０アルキル基を有する（メタ）アクリル酸アルキルエステルの例には、例えば、（メタ）アクリル酸Ｃ１〜２０アルキルエステル、脂環式炭化水素基を有する（メタ）アクリル酸エステル、その他が含まれる。
【００６１】
アクリルポリマー（Ａ）の調製には、上記（メタ）アクリル酸アルキルエステルと共重合可能な他のモノマー成分（共重合可能モノマー）を使用することができる。したがって、アクリルポリマー（Ａ）は、主成分としての（メタ）アクリル酸アルキルエステルと共に、共重合可能モノマーを含んでいてよい。共重合可能モノマーとしては、極性基を有するモノマーを好ましく使用できる。
【００６２】
アクリルポリマー（Ａ）が、主成分としての（メタ）アクリル酸アルキルエステルと共に共重合可能モノマーを含む場合、ヒドロキシル基含有モノマーを好ましく使用できる。なかでも、２−ヒドロキシエチル（メタ）アクリレート又は４−ヒドロキシブチル（メタ）アクリレートを好ましく使用できる。
【００６３】
共重合可能モノマーの他の例には、欧州特許第２５５１３１９号の段落００１９に引用されているものが含まれる。それゆえ、本発明に有用な共重合可能モノマーの例には含まれる。共重合可能モノマーの具体的な例には：カルボキシル基含有モノマー；ヒドロキシル基含有モノマー；酸無水基含有モノマー；スルホン酸基含有モノマー；リン酸基含有モノマー；（Ｎ−置換）アミドモノマー；スクシンイミドモノマー；マレイミドモノマー；イタコンイミドモノマー；ビニルエステル；窒素含有複素環モノマー；シアノアクリレートモノマー；（メタ）アクリル酸アミノアルキルモノマー；（メタ）アクリル酸アルコキシアルキルモノマー；スチレンモノマー；エポキシ基含有アクリルモノマー；グリコールアクリル酸エステルモノマー；ビニルエーテルモノマー；ビニルエステル；オレフィン又はジエン；ビニルエーテル；塩化ビニル；（メタ）アクリル酸アルコキシアルキルモノマー；スルホン酸基含有モノマー；イミド基含有モノマー；イソシアネート基含有モノマーが含まれる。これらの共重合可能モノマーは、単独で又は２種以上組み合わせて使用できる。アクリルポリマー（Ａ）には、多官能モノマーが含まれていてもよい。
【００６４】
多官能モノマーの例には、例えば、トリメチロールプロパントリ（メタ）アクリレート、ヘキサンジオールジ（メタ）アクリレートが含まれ、ジペンタエリトリトールヘキサ（メタ）アクリレートを好適に使用できる。多官能（メタ）アクリレートは、単独で又は２種以上組み合わせて使用できる。（メタ）アクリルポリマー（Ｂ）を形成するモノマーの例には、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ｓｅｃ−ブチル（メタ）アクリレート、ｔｅｒｔ−ブチル（メタ）アクリレート、ペンチル（メタ）アクリレート、イソペンチル（メタ）アクリレート、ヘキシル（メタ）アクリレート、２−エチルヘキシル（メタ）アクリレート、ヘプチル（メタ）アクリレート、オクチル（メタ）アクリレート、イソオクチル（メタ）アクリレート、ノニル（メタ）アクリレート、イソノニル（メタ）アクリレート、デシル（メタ）アクリレート、イソデシル（メタ）アクリレート、ウンデシル（メタ）アクリレート、及びドデシル（メタ）アクリレート等のアルキル（メタ）アクリレート；シクロヘキシル（メタ）アクリレート、イソボルニル（メタ）アクリレート、及びジシクロペンタニル（メタ）アクリレート等の、（メタ）アクリル酸と脂環式アルコールとのエステル；フェニル（メタ）アクリレートやベンジル（メタ）アクリレート等のアリル（メタ）アクリレート；及び、テルペン化合物誘導体アルコールから得られる（メタ）アクリレートが含まれる。これらの（メタ）アクリレートは、１種を単独で又は２種以上を組み合わせて使用できる。接着性をさらに高める観点から、（メタ）アクリルポリマー（Ｂ）は、好ましくは、比較的嵩高い構造を有するモノマー、代表的には、分岐アルキル基を有するアルキル（メタ）アクリレート、例えばイソブチル（メタ）アクリレート、ｔｅｒｔ−ブチル（メタ）アクリレート等；（メタ）アクリル酸と脂環式アルコールとのエステル、例えばシクロヘキシル（メタ）アクリレート、イソボルニル（メタ）アクリレート、ジシクロペンタニル（メタ）アクリレート等；又は、アリル（メタ）アクリレート、例えばフェニル（メタ）アクリレート、ベンジル（メタ）アクリレート等を、モノマーユニットとして含む。（メタ）アクリルオリゴマーの合成又はＰＳＡ層の形成にＵＶ光が使用される場合、重合を阻害しにくいことから、飽和オリゴマーが好ましい。（メタ）アクリルオリゴマーを構成するモノマーとして、分岐アルキル基を有するアルキル（メタ）アクリレート又は脂環アルコールのエステルが好ましく使用される。
【００６５】
これらの観点から、（メタ）アクリルオリゴマーの好ましい例には、ジシクロペンタニルメタクリレート（ＤＣＰＭＡ）、シクロヘキシルメタクリレート（ＣＨＭＡ）、イソボルニルメタクリレート（ＩＢＸＭＡ）、イソボルニルアクリレート（ＩＢＸＡ）、ジシクロペンタニルアクリレート（ＤＣＰＡ）、１−アダマンチルメタクリレート（ＡＤＭＡ）、及び１−アダマンチルアクリレート（ＡＤＡ）のそれぞれのホモポリマー；ＣＨＭＡとイソブチルメタクリレート（ＩＢＭＡ）とのコポリマー、ＣＨＭＡとＩＢＸＭＡとのコポリマー、ＣＨＭＡとアクリロイルモルホリン（ＡＣＭＯ）とのコポリマー、ＣＨＭＡとジエチルアクリルアミド（ＤＥＡＡ）とのコポリマー、ＡＤＡとメチルメタクリレート（ＭＭＡ）とのコポリマー、ＤＣＰＭＡとＩＢＸＭＡとのコポリマー、ＤＣＰＭＡとＭＭＡとのコポリマー、等が含まれる。
【００６６】
（メタ）アクリルポリマー（Ｂ）を形成するモノマーには、より好ましくは、三環又はそれ以上の脂環式構造を有する（メタ）アクリルモノマーが含まれる。
【００６７】
本発明において有用な三環又はそれ以上の脂環式構造を有する（メタ）アクリルモノマーの例には、欧州特許第２５５１３１９号において引用されているものが含まれる。
【００６８】
三環又はそれ以上の脂環式構造を有する（メタ）アクリルモノマー（Ｂ）の例には、好ましくは、ジシクロペンタニルメタクリレート、ジシクロペンタニルアクリレート、ジシクロペンタニルオキシエチルメタクリレート、ジシクロペンタニルオキシエチルアクリレート、トリシクロペンタニルメタクリレート、トリシクロペンタニルアクリレート、１−アダマンチルメタクリレート、１−アダマンチル−アクリレート、２−メチル−２−アダマンチルメタクリレート、２−メチル−２−アダマンチルアクリレート、２−エチル−２−アダマンチルメタクリレート、２−エチル−２−アダマンチルアクリレートが含まれる。これらのモノマーは、単独でも組み合わせても使用できる。
【００６９】
このような（メタ）アクリルポリマーに適合する他の共重合可能モノマーを組み合わせて使用してもよい。したがって、（メタ）アクリルポリマー（Ｂ）は、主成分としての三環又はそれ以上の脂環式構造を有する（メタ）アクリルモノマーと共に、共重合可能なモノマーを含んでいてもよい。
【００７０】
好ましく使用し得るアルコキシシリル基含有モノマー（Ｃ）の例には、エポキシ基含有シランカップリング剤又はアミノ基含有シランカップリング剤が含まれる。
【００７１】
エポキシ基含有シランカップリング剤の例には、γ−グリシドキシプロピルトリメトキシシラン、γ−グリシドキシプロピルトリエトキシシランが含まれる。
【００７２】
アミノ基含有シランカップリング剤の例には、γ−アミノプロピルトリメトキシシラン及びＮ−フェニル−アミノプロピルトリメトキシシランが含まれる。
【００７３】
シランカップリング剤（Ｃ）として作用するアルコキシシリル基含有モノマー（Ｃ）は、好ましくは、γ−グリシドキシプロピルトリメトキシシラン、γ−グリシドキシプロピルトリエトキシシラン、γ−アミノプロピルトリメトキシシラン、及びＮ−フェニル−アミノプロピルトリメトキシシランからなる群の中から選択され得る。再び、重要なのは、本願の機能化ラミネート光学素子における、８５℃における貯蔵弾性率Ｇ’が１．６  １０５Ｐａ未満、好ましくは１．６  １０５Ｐａ以下であり、乾式剥離強度及び湿式剥離強度がいずれも２０Ｎ／２５ｍｍを超え、好ましくはいずれも２１〜４０Ｎ／２５ｍｍ（両端値を含む）の範囲内にある感圧接着剤層の存在である。
【００７４】
本発明による機能化ラミネート光学素子はそれゆえ、レンズと機能性フィルム構造との間で非常に強力な接着を示す。過酷なＲｘ表面処理、研磨、及び、特に湿式エッジカッティングの後においても剥離が生じない。換言すれば、上記素子は無傷のままであり、エッジングプロセス中においても異なる層間の分離は起こらない。
【００７５】
機能化ラミネート光学素子は、さらに、機能性構造素子上の機能性コーティングを含んでいてもよい。コーティングの例には、保護コーティング、ハードコーティング、反射防止コーティング、フォトクロミックコーティング、着色コーティング、防曇コーティング、及び防汚コーティングが含まれる。
【００７６】
本発明の他の目的は、上述のような機能化ラミネート光学素子の製造方法である。
【００７７】
それゆえ、本発明はまた、機能化ラミネート光学素子の製造方法に関し、これは、エッジング最適化された機能化ラミネート光学ベース素子を形成する以下のステップ：
ｉ．  光学ベース素子を提供するステップ；
ｉｉ．  光学品質の感圧接着剤の層を提供するステップ；
ｉｉｉ．  機能性フィルム構造を提供するステップ；及び、
ｉｖ．  前記機能性フィルム構造を上記光学ベース素子にラミネートするステップであって、前記光学品質の感圧接着剤層は前記機能性フィルム構造と前記光学ベースレンズとの間に前記機能性フィルム構造を前記光学ベースレンズの表面上に永久的に保持するように配置されるステップ；
を含み、
前記光学品質の感圧接着剤層は、８５℃における貯蔵弾性率Ｇ’が１．６  １０５Ｐａ未満であり、乾式剥離強度及び湿式剥離強度がいずれも２０Ｎ／２５ｍｍを超え、好ましくはいずれも２１〜４０Ｎ／２５ｍｍ（両端値を含む）の範囲内である。
【００７８】
機能性ラミネート光学素子の様々な要素に関する前述のすべての特徴は（個別に、又は組み合わせて）、もちろん、前記機能化ラミネート光学素子の製造方法にも適用される。
【００７９】
ラミネーションは、圧力と熱の組合せを短時間にわたって加えることを含む。光学業界において、光学表面全体に正確で均一な量の圧力を提供するための各種のシステムやプロセスが知られている。本発明において採用し得るラミネーションシステムの例示的なリストには以下が含まれる。
【００８０】
ラミネーションには、いわゆる「ホットプレス」又は「ホットエア」システムを使用し得る。レンズ支持体を有するアキュムレータ装置は、圧力をかけるように構成されてもよく、その後、該構成は炉に入れられてもよい。欧州特許第１９１７１３６号に記載されているように、ＦＳＴ（Ｆｒｏｎｔ  Ｓｉｄｅ  Ｔｒａｎｓｆｅｒ）プロセスを使用してもよい。国際公開第２００３／００４２５５号に記載されているように、ＢＳＴ（Ｂａｃｋ  Ｓｉｄｅ  Ｔｒａｎｓｆｅｒ）プロセスを使用してもよい。他のＨＭＣフィルムラミネーションシステムを使用してもよい。国際公開第２００６／１０５９９９号に記載されているように、熱を加えるプロセスを使用してもよい。好ましくは、欧州特許第２１７０５８４号に記載されているラミネーションプロセスが使用される。
【００８１】
基本的なラミネートプロセスは、１０ｐｓｉより高い圧力の付加、少なくとも摂氏６０度までの加熱、及び少なくとも約２〜５分間の保持を包含する。
【００８２】
ラミネーションステップの前に、機能性フィルム構造にコロナ放電処理、プラズマ処理、又は化学的処理、より詳しくはアルカリ処理を施してもよい。このような前処理はまた、代替的又は追加的に、光学ベース素子に行ってもよい。このような処理により、感圧接着剤層と機能性フィルム構造との間の接着を改善できる。
【００８３】
前述の、及び本発明でクレームされている乾式剥離強度及び湿式剥離強度の値は、もちろん、機能性フィルム構造及び／又は光学ベース素子に何の前処理も行うことなく感圧接着剤層により示される値に対応する。
【００８４】
本発明のエッジング最適化された機能化ラミネート光学ベース素子の製造方法は、例えば、
ａ）光学ベース素子を提供するステップと、
ｂ）機能性フィルム構造を提供するステップと、
ｂ）任意選択により、上記機能性フィルム構造の１つの表面及び／又は上記ベース光学素子の凸又は凹面をプラズマ又はコロナで処理するステップと、
ｃ）感圧接着剤層から２つの剥離フィルムのうちの一方を剥離し、該層を、上記機能性フィルム構造の、任意選択によりプラズマ処理されていてもよい面に貼り付けるステップと、
ｄ）上記感圧接着剤層から第二の剥離層を剥離し、上記機能性フィルム構造を上記ベース光学素子の凸又は凹面に押圧して最終アセンブリを得るステップと、を含み得る。好ましくは、上記機能性フィルム構造は上記ベース光学素子の凸面上に配置される。
【００８５】
本発明の実施形態の変形例において、感圧接着剤構造はまず、ベース光学素子の、任意選択によりプラズマ処理されていてもよい凸又は凹面に押圧される。
【００８６】
ステップｄ）の前に、機能性フィルム構造は、ベース光学素子の凸又は凹面への押圧に先立ってプリフォームされる。このプリフォーミングは、様々な方法で実施することができる。そのような方法には、特に、その間に加熱してから変形させる熱成形のステップが含まれる。熱成形の温度は、機能性フィルム構造の完全性を変化させず、かつベース光学素子の凸又は凹面の形状に容易に適合させることができるように制限される。感圧接着剤層がまず機能性フィルム構造に押圧される場合、そのアセンブリがベース光学素子の凸又は凹面に押圧される前に、上記機能性フィルム構造は上記感圧接着剤層と共にプリフォームされる。
【００８７】
上記方法は、例えば、ＴＡＣフィルムを外側フィルムとして含む機能性フィルム構造を、光学ベース素子としての眼用レンズにラミネートすることを含む。
【００８８】
具体例として、上記方法は、機能性フィルム構造としての偏光ＴＡＣ／ＰＶＡ／ＴＡＣフィルムを、光学ベース素子としての眼用レンズにラミネートすることを含む。
【００８９】
これらの実施形態によれば、上記レンズは、より好ましくはセミフィニッシュトレンズである。
【００９０】
本発明のエッジング最適化された機能化ラミネート光学ベース素子の製造方法は、
−  上記光学ベース素子を表面処理するステップと、
−  その表面処理された光学素子をコーティングするステップと、
−  そのコーティングされた光学素子をエッジングするステップと、
をさらに含んでいてもよく、
感圧接着剤層は、特にエッジング中、より詳しくはホイール湿式エッジング中に、上記機能性フィルム構造と上記光学ベース素子との分離を回避する。
【００９１】
コーティングの例には、保護コーティング、ハードコーティング、反射防止コーティング、フォトクロミックコーティング、着色コーティング、防曇コーティング、及び防汚コーティングが含まれる。それゆえ、１又は複数のコーティングが、上記機能性フィルム構造によってカバーされていない表面上に配置されてもよく、又は上記フィルム構造を上記光学素子上に貼ってから上記機能性フィルム構造上に配置されてもよい。
【００９２】
エッジングは、例えば、Ｅｓｓｉｌｏｒ（著作権）が販売するＫＡＰＰＡ（登録商標）Ｅｄｇｅｒ、ＳＩＧＭＡ  Ｅｄｇｅｒ、Ｍｒ  Ｂｌｕｅ（登録商標）Ｅｄｇｅｒ、又はＭＥＩ、Ｎｉｄｅｋ、ＯＰＴＲＯＮＩＣ若しくは他の製造業者が販売する眼用レンズ用エッジング剤を使って行うことができる。
【００９３】
本発明のまた別の目的は、８５℃における貯蔵弾性率Ｇ’が１．６  １０５Ｐａ未満であり、乾式剥離強度及び湿式剥離強度がいずれも２０Ｎ／２５ｍｍより高い、好ましくはいずれも２１〜４０Ｎ／２５ｍｍ（両端値を含む）の範囲内である光学品質の感圧接着剤層によってフィルム層状構造を光学ベース素子にラミネートするステップからなる、ラミネート光学素子のエッジング性能改善方法である。前記感圧接着剤層は、上記光学ベース素子の１つの表面と上記機能性フィルム構造との間に、前記機能性フィルム構造を上記光学ベース素子の表面上に永久的に保持するように配置される。
【００９４】
本発明は、８５℃における貯蔵弾性率Ｇ’が１．６  １０５Ｐａ未満であり、乾式剥離強度及び湿式剥離強度がいずれも２０Ｎ／２５ｍｍより高い、好ましくはいずれも２１〜４０Ｎ／２５ｍｍ（両端値を含む）の範囲内である光学品質の感圧接着剤層の、エッジング性能が改善されたラミネート光学素子の製造における使用に関する。
【００９５】
ここでもまた、機能化ラミネート光学素子の様々な要素に関する前述のすべての特徴はもちろん、ラミネート光学素子のエッジング性能を改善する方法のほか、上記光学品質の感圧接着剤層の使用にも適用される。
【００９６】
本発明は、下記の実施例を参照してよりよく理解される。これらは例示のみを目的として提示され、特許請求の範囲にいかなる限定を加えることを意図するものでもない。
【実施例】
【００９７】
偏光セミフィニッシュトレンズの製造
この試験の目的は、接着剤の選択がホイールエッジング性能の改善の要因となるという点を実証することであった。
【００９８】
３Ｍが８１４６−２として販売する感圧接着剤を含む、厚さ約５０ミクロンの少なくとも８種類の異なる感圧接着剤層（ＰＳＡ）を比較した。
【００９９】
すべての試験又はサンプルについて：
−  各感圧接着剤層に関し、各システムの貯蔵弾性率（Ｇ’）のほか、乾式剥離強度及び湿式剥離強度を測定した。
−  機能性フィルム構造としては、セルローストリアセテートフィルム（ＴＡＣ）（具体的には、富士フィルム（著作権）が提供するＦＴ８０ＳＺフィルム）を使用した。
−  光学ベース素子としては、Ｅｓｓｉｌｏｒ  ＩｎｔｅｒｎａｔｉｏｎａｌがＳｔｙｌｉｓ（登録商標）の名称で販売する、屈折率１．６７のセミフィニッシュトレンズを使用した。
−  上記感圧層接着剤層を上記機能性構造化層に適用した。
−  上記機能性フィルム構造を上記レンズの凸面に貼った。
−  ラミネーションプロセスとしては、欧州特許第２１７０５８４号に記載されているものを使用した。
−  各種類のＰＳＡについて、少なくとも２０枚のラミネートサンプル、好ましくは少なくとも３０枚のレンズを作製した。
−  次に、上記ラミネートサンプル又は上記ラミネートセミフィニッシュトレンズの半数をＫａｐｐａ（登録商標）（商品名）エッジャマシンでエッジングし、残りの半数をＭｒ  Ｂｌｕｅ（登録商標）（商品名）エッジャマシン（どちらもＥｓｓｉｌｏｒが販売）でエッジングした。
−  エッジング後、上記ラミネートサンプル又は上記セミフィニッシュトレンズを検査し、機能性フィルムとレンズとの間の剥離等のような外観上の欠陥の有無を特定した。
【０１００】
貯蔵弾性率Ｇ’は、直径７．９ｍｍ、厚さ約２ｍｍのディスク形状にカットされたテストサンプルについて、ＴＡ  Ｉｎｓｔｒｕｍｅｎｔが販売するＡＲＥＳ（登録商標）Ｒｈｅｏｍｅｔｅｒで測定した。
【０１０１】
４片の感圧接着剤層を積層して上記厚さ約２ｍｍのテストサンプルを形成した。次に、ディスク形状にカットされた上記テストサンプルを平行な板の間に設置し、１Ｈｚの周波数でせん断ひずみをかけながら、粘弾性をせん断モードで、−４０℃〜１００℃の温度範囲にわたり昇温速度５℃／ｍｉｎで測定した。
【０１０２】
乾式剥離強度及び湿式剥離強度はいずれも、ＡＳＴＭ  Ｄ  ３３３０／Ｄ  ３３３０  Ｍ標準試験方法にしたがい、ＴＡＣフィルムと感圧接着剤層を９０度の剥離方向に２．５４ｃｍ／ｍｉｎの速度で剥離することにより測定した。
【０１０３】
このような試験に使用した機器は、典型的には、Ｉｎｓｔｒｏｎ（登録商標）が販売する引張り試験機であった。
【０１０４】
より具体的には、剥離試験では、２５×７０ｍｍの大きさの感圧接着剤層のストリップを、機能性フィルム構造のストリップの上にラミネートする。これにより得られたストリップ（すなわち、機能性フィルム構造＋感圧接着剤層）を、あらかじめ光学素子がその上に取り付けられている支持体に結合させる。このラミネートされた光学素子（すなわち、テスト対象サンプル）は、剥離の前に、２３Ｃ±３Ｃ、５０％ＲＨ±１０％で少なくとも２４時間コンディショニングする。
【０１０５】
次いで、機能性フィルム構造＋感圧接着剤層材料を９０°の角度に２．５４ｃｍ／ｍｉｎの速度で剥離する。
【０１０６】
上記試験の途中で、界面又はクラックの開口部に、湿潤剤を含んでいてもよい水を数滴付与し、湿式剥離力を測定する。
【０１０７】
ソフトウェアにより、変位に対応する剥離力を継続的に測定する。この剥離力を、乾式剥離では１０ｍｍ、湿式剥離では１５ｍｍの長さにわたって平均する。乾式及び湿式条件下の力は、いずれもＮ／２５ｍｍで表される。
【０１０８】
上記ＰＳＡサンプルを、２種類のエッジングマシン上でテストし、異なる日にテストした。各種類のＰＳＡサンプルにつき、少なくとも２０枚のレンズ、好ましくは少なくとも３０枚のレンズを製造した。
【０１０９】
同じＰＳＡ及び同じエッジングマシンによる少なくとも５枚のラミネートセミフィニッシュトレンズの複数のバッチについて、エッジング歩留まりを測定した。
【０１１０】
ラミネートレンズは、ＰＳＡ又は機能性フィルムがいずれかの部分でレンズから剥離していれば不合格とみなされ、それぞれＰＳＡ、はがれた素子は、完全に外れているか、ＰＳＡ及び／又は機能性フィルムの他の部分により依然としてレンズに付着している。
【０１１１】
下記の表１は、発明者らにより特定された、ＰＳＡ特性のいくつかの選択のエッジングプロセス後のレンズの品質への影響を示す。
【０１１２】
驚くべきことに、１．６  １０５Ｐａ未満の貯蔵弾性率Ｇ’と、２０Ｎ／２５ｍｍを超える乾式剥離強度及び湿式剥離強度との組合せが、エッジングにおいて最良の結果をもたらす。
【０１１３】
【表１】
2019518230.tif 000002
【０１１４】
３Ｍが販売するＰＳＡ層８１４６−２をレンズ５枚の複数のロットについて別の日に異なるエッジングツールを使ってテストしたところ、エッジング歩留まりは一貫せず、歩留まり１００％のロットもあれば２０％のものもあり、ほとんどは中間にあった。
【０１１５】
組成物Ａから形成されたＰＳＡは、乾式及び湿式剥離強度が低く、乾式−湿式剥離強度の差の大きい、タッキファイヤーを含まないＰＳＡであり、そのエッジング歩留まりは約１０％である。
【０１１６】
組成物Ｂから形成されたＰＳＡは、より高い乾式及び湿式剥離強度を示すものとして選択されたＰＳＡであるが、表１からわかるように、依然として乾式及び湿式剥離強度は２０より低い。したがって、エッジング歩留まりは５５％より小さく、平均５０％である。
【０１１７】
組成物Ｃから形成されたＰＳＡは、さらに高い乾式及び湿式剥離強度を示すものとして選択されたＰＳＡであるが、それは１．６より高い１．９  １０５Ｐａの値のＧ’を有するように設計されている。この比較例は、さらに、Ｇ’が１．９より高いことが低いエッジング歩留まりの要因であることを示している。
【０１１８】
上記比較例はいずれも、一貫して約５５％より高い歩留まりを有するものではない。上記比較例はいずれも、２０Ｎ／２０ｍｍより高い乾式及び湿式剥離強度並びに１．６  １０５Ｐａより小さいＧ’を有しない。
【０１１９】
組成物Ｄ及びＥから形成されたＰＳＡは、乾式及び湿式剥離強度が約２０を超え、かつＧ’が１．６未満となるように設計された異なるＰＳＡであるが、タッキファイヤーを用いずに製造された。
【０１２０】
本発明者らは、これら２つのパラメータ（乾式及び湿式剥離強度が２０を超え、Ｇ’が１．６未満である）のみを満たすＰＳＡを使用して、６０％より高いエッジング歩留まり、及び表１からわかるように、具体的にはＰＳＡ  Ｄについて７５％、ＰＳＡ  Ｅについて９０％のエッジング歩留まりを達成できることを見出した。
【０１２１】
組成物Ｆ及びＧから形成されたＰＳＡは、乾式及び湿式剥離強度が約２０を超え、Ｇ’が１．６未満となるように設計された異なるＰＳＡであるが、粘着付与剤を用いて製造された。
【０１２２】
本発明者らは、上記２つのパラメータを満たすことに加えて粘着付与剤を含むＰＳＡを使用することが、８５％より高い一貫した歩留まり、特に９０％以上の歩留まり、及び表１からわかるように、具体的にはＰＳＡ  Ｇについて９０％、ＰＳＡ  Ｆについて１００％の歩留まりにつながることを見出した。
【０１２３】
表１に明示された歩留まりの値は、少なくとも２０枚のレンズ、好ましくは少なくとも３０枚のレンズについての歩留まりに対応する。
【国際調査報告】
2019518230.tif 000003
2019518230.tif 000004
2019518230.tif 000005